(57)【要約】【課題】黄変の抑制と移染変色の抑制に加えてピンク変色の抑制を図ることができる軟質ポリウレタン発泡体を提供する。【解決手段】軟質ポリウレタン発泡体は、ポリエーテルポリオール、トルエンジイソシアネート、発泡剤、触媒及びヒンダードフェノール系酸化防止剤を含有する原料を反応及び発泡させてなるものである。この場合、酸化防止剤としてさらにラクトン系酸化防止剤をポリエーテルポリオール１００質量部当たり１〜１０質量部含有する。ヒンダードフェノール系酸化防止剤としては、例えばテトラキス〔メチレン３−（３,５−ジ−ｔ−ブチル−４−ヒドロキシフェニル）プロピオネート〕メタンが用いられる。また、ヒンダードフェノール系酸化防止剤の含有量は、ポリエーテルポリオール１００質量部当たり０．１〜０．４質量部であることが好ましい。酸化防止剤としてさらにホスファイト系酸化防止剤を含有することが望ましい。【選択図】なし【特許請求の範囲】
【請求項１】
ポリエーテルポリオール、トルエンジイソシアネート、発泡剤、触媒及びヒンダードフェノール系酸化防止剤を含有する原料を反応及び発泡させて得られる軟質ポリウレタン発泡体であって、
酸化防止剤としてさらにラクトン系酸化防止剤をポリエーテルポリオール１００質量部当たり１〜１０質量部含有することを特徴とする軟質ポリウレタン発泡体。
【請求項２】
前記ヒンダードフェノール系酸化防止剤がポリエーテルポリオールに含有されていることを特徴とする請求項１に記載の軟質ポリウレタン発泡体。
【請求項３】
前記ヒンダードフェノール系酸化防止剤の含有量は、ポリエーテルポリオール１００質量部当たり０．１〜０．４質量部であることを特徴とする請求項１又は請求項２に記載の軟質ポリウレタン発泡体。
【請求項４】
前記ヒンダードフェノール系酸化防止剤は、テトラキス〔メチレン３−（３,５−ジ−ｔ−ブチル−４−ヒドロキシフェニル）プロピオネート〕メタンであることを特徴とする請求項１から請求項３のいずれか一項に記載の軟質ポリウレタン発泡体。
【請求項５】
酸化防止剤としてさらにホスファイト系酸化防止剤を含有することを特徴とする請求項１から請求項４のいずれか一項に記載の軟質ポリウレタン発泡体。
【発明の詳細な説明】
【技術分野】
【０００１】
本発明は、例えばベッド、ベッドカバー、マットレス等のクッション材として用いられ、ピンク変色が抑制された軟質ポリウレタン発泡体に関するものである。
【背景技術】
【０００２】
この種の軟質ポリウレタン発泡体は、スコーチ（酸化劣化）による黄変を防止するために、その原料中に酸化防止剤としてＢＨＴ（ジ−ｔ−ブチルヒドロキシトルエン）が含まれている。このＢＨＴは、スコーチ防止効果が高く、安価なことから、軟質ポリウレタン発泡体の原料であるポリオール中にポリオールの製造過程で配合されてきた。しかし、ＢＨＴは分子量が比較的低く、昇華性があることから揮発しやすい性質を有している。
【０００３】
そのため、発泡後の発泡体中にＢＨＴが残存し、そのＢＨＴが大気中の窒素酸化物（ＮＯｘ）と反応して着色物質を生成して発泡体自体を黄変させる。さらに、軟質ポリウレタン発泡体が生地と組合せて使用される場合、例えばマットレス、枕等の寝具、ブラジャー、肩パッド等の衣料用途において、ＢＨＴが生地に移行し、生地を黄変させるという移染変色の問題が生じていた。この移染変色を防止する対策として、生地を弱酸で処理してｐＨを酸性にする方法等が実施されてきたが、完全に防止することは困難であった。
【０００４】
このような発泡体自体の変色及び移染変色は、ベッド、マットレス等のクッション材をはじめ、衣料関連のパッド、サニタリー用材料、医療材料、雑貨素材等の用途に発泡体が使用される場合、見た目の悪さから、品質不良と見なされる。係る問題を解消するために、ＢＨＴを使用せず、揮発しにくい酸化防止剤を用いた軟質ポリウレタン発泡体が提案されている（例えば、特許文献１を参照）。すなわち、ＢＨＴより高分子量である分子量３００以上のフェノール系酸化防止剤を所定量含有する原料を発泡させてなる軟質ポリウレタン発泡体である。また、酸化防止剤としてヒンダードフェノール系酸化防止剤やセミヒンダードフェノール系酸化防止剤を含有する原料から製造された難黄変ポリウレタン発泡体も知られている（例えば、特許文献２を参照）。
【特許文献１】特開平１１−３２３１２６号公報（第２頁及び第３頁）
【特許文献２】特開２００４−３２３７３６号公報（第２頁及び第７頁）
【発明の開示】
【発明が解決しようとする課題】
【０００５】
一般に、軟質ポリウレタン発泡体の変色は黄色への変色である場合が多く、前記特許文献１に記載されている高分子量のフェノール系酸化防止剤や特許文献２に記載されているヒンダードフェノール系酸化防止剤では、この黄変の抑制と移染変色の抑制を図ることができる。しかしながら、ヒンダードフェノール系酸化防止剤等の酸化防止剤を用いると、軟質ポリウレタン発泡体の製造後に該発泡体を保管するとき、その保管条件よっては発泡体が黄変ではなく、ピンク色に変色する場合があった。軟質ポリウレタン発泡体がベッド、マットレス等の用途に使用される場合、生地でカバーされることが多いが、生地を通して軟質ポリウレタン発泡体の色が透けて見えるときがある。そのようなときには、軟質ポリウレタン発泡体がピンク色に変色していると、そのピンク変色部と非変色部とではっきりとした色の違いが生じ、それらの色の相違が外部から認識でき、問題となっていた。
【０００６】
そこで本発明の目的とするところは、黄変の抑制と移染変色の抑制に加えてピンク変色の抑制を図ることができる軟質ポリウレタン発泡体を提供することにある。
【課題を解決するための手段】
【０００７】
上記の目的を達成するために、請求項１の軟質ポリウレタン発泡体は、ポリエーテルポリオール、トルエンジイソシアネート、発泡剤、触媒及びヒンダードフェノール系酸化防止剤を含有する原料を反応及び発泡させて得られるものである。前記酸化防止剤としてさらにラクトン系酸化防止剤をポリエーテルポリオール１００質量部当たり１〜１０質量部含有することを特徴とする。
【０００８】
請求項２の軟質ポリウレタン発泡体は、請求項１に係る発明において、前記ヒンダードフェノール系酸化防止剤がポリエーテルポリオールに含有されていることを特徴とする。
請求項３の軟質ポリウレタン発泡体は、請求項１又は請求項２に係る発明において、前記ヒンダードフェノール系酸化防止剤の含有量は、ポリエーテルポリオール１００質量部当たり０．１〜０．４質量部であることを特徴とする。
【０００９】
請求項４の軟質ポリウレタン発泡体は、請求項１から請求項３のいずれかに係る発明において、前記ヒンダードフェノール系酸化防止剤は、テトラキス〔メチレン３−（３,５−ジ−ｔ−ブチル−４−ヒドロキシフェニル）プロピオネート〕メタンであることを特徴とする。
【００１０】
請求項５の軟質ポリウレタン発泡体は、請求項１から請求項４のいずれかに係る発明において、酸化防止剤としてさらにホスファイト系酸化防止剤を含有することを特徴とする。
【発明の効果】
【００１１】
本発明によれば、次のような効果を発揮することができる。
請求項１の軟質ポリウレタン発泡体は、酸化防止剤としてヒンダードフェノール系酸化防止剤に加えてラクトン系酸化防止剤がポリエーテルポリオール１００質量部当たり１〜１０質量部含まれた原料を反応及び発泡させてなるものである。このため、所定量のラクトン系酸化防止剤が大気中又は天然ガス、プロパンガス等の燃焼ガス中に含まれる窒素酸化物（ＮＯｘ）と優先的に反応し、ヒンダードフェノール系酸化防止剤が窒素酸化物と反応して軟質ポリウレタン発泡体が白色からピンク色へ変色することが抑えられるものと推測される。また、ヒンダードフェノール系酸化防止剤により軟質ポリウレタン発泡体の黄変が抑えられ、移染変色も抑えられる。従って、軟質ポリウレタン発泡体の黄変の抑制と移染変色の抑制に加えてピンク変色の抑制を図ることができる。
【００１２】
請求項２の軟質ポリウレタン発泡体では、ヒンダードフェノール系酸化防止剤がポリエーテルポリオールに含有されていることから、請求項１に係る発明の効果に加えて、ポリエーテルポリオールの酸化を抑制することができ、その安定性を向上させることができる。
【００１３】
請求項３の軟質ポリウレタン発泡体では、ヒンダードフェノール系酸化防止剤の含有量がポリエーテルポリオール１００質量部当たり０．１〜０．４質量部である。従って、請求項１又は請求項２に係る発明の効果に加えて、ヒンダードフェノール系酸化防止剤に基づく効果を発泡体原料の反応に支障を来たすことなく、十分に発揮することができる。
【００１４】
請求項４の軟質ポリウレタン発泡体においては、ヒンダードフェノール系酸化防止剤はテトラキス〔メチレン３−（３,５−ジ−ｔ−ブチル−４−ヒドロキシフェニル）プロピオネート〕メタンである。このため、請求項１から請求項３のいずれかに係る発明の効果に加えて、ヒンダードフェノール系酸化防止剤に基づく効果を向上させることができる。
【００１５】
請求項５の軟質ポリウレタン発泡体では、酸化防止剤としてさらにホスファイト系酸化防止剤を含有することから、請求項１から請求項４のいずれかに係る発明の効果に加えて、軟質ポリウレタン発泡体のピンク変色又は黄変を低減させることができる。
【発明を実施するための最良の形態】
【００１６】
以下、本発明の最良と思われる実施形態について詳細に説明する。
本実施形態における軟質ポリウレタン発泡体（以下、ポリウレタン発泡体又は単に発泡体ともいう）は、次のようにして得られるものである。すなわち、軟質ポリウレタン発泡体は、ポリエーテルポリオール、トルエンジイソシアネート（トリレンジイソシアネートともいう）、発泡剤、触媒及び酸化防止剤を含有する原料を反応及び発泡させて得られるものである。前記酸化防止剤としては、ヒンダードフェノール系酸化防止剤にさらにラクトン系酸化防止剤が含まれる。そして、ヒンダードフェノール系酸化防止剤により黄変（黄色に変色することをいう）の抑制と移染変色の抑制が図られる上に、ラクトン系酸化防止剤によりピンク変色の抑制が図られる。
【００１７】
次に、前記軟質ポリウレタン発泡体の原料について順に説明する。
（ポリエーテルポリオール）
ポリオールとしては、ポリエーテルポリオールが用いられる。ポリエーテルポリオールは、ポリイソシアネートとしてのトルエンジイソシアネートとの反応性に優れていると共に、ポリエステルポリオールのように加水分解をしないという利点を有している。ポリエーテルポリオールとしては、ポリプロピレングリコール、ポリテトラメチレングリコール、多価アルコールにプロピレンオキシドとエチレンオキシドとを付加重合させた重合体よりなるポリエーテルポリオール、それらの変性体等が用いられる。多価アルコールとしては、グリセリン、ジプロピレングリコール等が挙げられる。
【００１８】
ポリエーテルポリオールとして具体的には、グリセリンにプロピレンオキシドを付加重合させたトリオールや、グリセリンにプロピレンオキシドとエチレンオキシドを付加重合させたトリオールや、ジプロピレングリコールにプロピレンオキシドを付加重合させ、さらにエチレンオキシドを付加重合させたジオール等が挙げられる。ポリエーテルポリオール中のポリエチレンオキシド単位は０〜３０モル％程度である。ポリエチレンオキシド単位の含有量が多い場合には、その含有量が少ない場合に比べて親水性が高くなり、極性の高い分子、トルエンジイソシアネート等との混合性が良くなる。その結果、反応性が高くなる。このポリエーテルポリオールは、原料成分の種類、分子量、縮合度等を調整することによって、水酸基の官能基数や水酸基価を変えることができる。
（トルエンジイソシアネート）
前記ポリエーテルポリオールと反応させるポリイソシアネートとしては、イソシアネート基を２個有する芳香族ポリイソシアネートであるトルエンジイソシアネート（ＴＤＩ）が用いられる。トルエンジイソシアネートには、２,４-トルエンジイソシアネート、２,６-トルエンジイソシアネート等の異性体が存在し、それらのいずれも単独又は混合物として使用することができる。それらのうち、通常２,４-トルエンジイソシアネート８０質量％と２,６-トルエンジイソシアネート２０質量％との混合物、２,４-トルエンジイソシアネート６５質量％と２,６-トルエンジイソシアネート３５質量％との混合物等が使用される。なお、トルエンジイソシアネートの変性体を用いることもでき、そのような変性体としてはウレタン変性体、２量体、３量体、カルボジイミド変性体、アロファネート変性体、ビューレット変性体、ウレア変性体又はプレポリマー等が挙げられる。
【００１９】
トルエンジイソシアネートのイソシアネート指数（イソシアネートインデックス）は１００以下又は１００を超えてもよいが、通常９０〜１３０の範囲であり、１０５〜１１５であることが好ましい。ここで、イソシアネート指数は、ポリエーテルポリオール、発泡剤としての水等の活性水素基に対するトルエンジイソシアネートのイソシアネート基の当量比を百分率で表したものである。従って、イソシアネート指数が１００を超えるということは、トルエンジイソシアネートがポリエーテルポリオール等より過剰であることを意味する。
（発泡剤）
発泡剤はポリウレタン樹脂を発泡させてポリウレタン発泡体とするためのもので、例えば水のほかペンタン、シクロペンタン、イソペンタン、ヘキサン、シクロヘキサン等の炭化水素類、ノナフロロブチルメチルエーテル、ノナフロロブチルエチルエーテル、ペンタフロロエチルメチルエーテル等のハイドロフルオロカーボン類、ジクロロメタン、炭酸ガス等が用いられる。発泡剤としては、泡化反応の反応性が高く、取扱いの容易な水が好ましい。発泡剤が水の場合には、ポリウレタン発泡体の見掛け密度を２０〜６０ｋｇ／ｍ３にするため、その含有量をポリエーテルポリオール１００質量部当たり１〜９質量部とすることが好ましい。水の含有量が１質量部未満では発泡量が少なく、ポリウレタン発泡体の見掛け密度が６０ｋｇ／ｍ３を超える傾向となり、９質量部を超えると発泡及び硬化時に温度が上昇しやすくなり、その温度を低下させることが難しくなる。
（触媒）
触媒はポリエーテルポリオールとトルエンジイソシアネートとのウレタン化反応、トルエンジイソシアネートと発泡剤としての水との泡化反応等を促進するためのものであり、アミン触媒、金属触媒等が用いられる。アミン触媒として具体的には、トリエチルアミン、トリプロピルアミン、トリブチルアミン、ジメチルシクロヘキシルアミン、Ｎ−メチルジシクロヘキシルアミン、Ｎ−メチルモルホリン、Ｎ−エチルモルホリン、Ｎ−ジメチルベンジルアミン等の非反応型モノアミン、トリエチレンジアミン、テトラメチルヘキサメチレンジアミン、ビスジメチルアミノエチルエーテル、テトラメチルプロパンジアミン、ジメチルアミノエチルモルホリン、テトラメチルエチレンジアミン、ジアゾビシクロウンデセン、２−メチル−１,４−ジアゾ（２,２,２）ビシクロオクタン等の非反応型ジアミン、ペンタメチルジエチレントリアミン、ペンタメチルジプロピレントリアミン等の非反応型トリアミン、ジメチルエタノールアミン、Ｎ−トリオキシエチレン−Ｎ,Ｎ−ジメチルアミン、Ｎ,Ｎ−ジメチル−Ｎ−ヘキサノールアミン等の反応型アミン、又はそれらの有機酸塩等が挙げられる。その他、トリエチレンジアミン（ＴＥＤＡ）系、ジアザビシクロウンデセン（ＤＢＵ）系、イミダゾール系等の強樹脂化触媒又はその弱酸塩類等が挙げられる。
【００２０】
また、金属触媒として具体的には、オクチル酸スズ（スタナスオクトエート）、オクチル酸ビスマス（ビスマスオクトエート）、オレイン酸スズ（スタナスオレエート）、ジブチルスズジアセテート、ジブチルスズジラウレート、ジブチルスズチオカルボキシレート、ジブチルスズジマレエート、ジオクチルスズチオカルボキシレート等のカルボン酸の金属塩などが挙げられる。これらのうち、金属としてスズ又はビスマスを含む化合物がウレタン化反応や泡化反応を促進する観点から好ましい。
【００２１】
アミン触媒等の含有量は、ポリエーテルポリオール１００質量部当たり０．１〜１質量部であることが好ましい。アミン触媒等の含有量が０．１質量部未満の場合には、ウレタン化反応及び泡化反応を十分に促進させることが難しくなる。一方、１質量部を超える場合には、ウレタン化反応や泡化反応が過度に促進されたり、両反応のバランスを損なう結果を招くことがある。
【００２２】
金属触媒の含有量は、ポリエーテルポリオール１００質量部当たり０．０１〜０．４質量部であることが好ましい。金属触媒の含有量が０．０１質量部未満の場合には、ウレタン化反応と泡化反応とを十分に促進させることができず、発泡を良好に行うことが難しくなる。その一方、０．４質量部を超える場合には、ウレタン化反応や泡化反応が過剰に促進されると共に、両反応のバランスが悪くなり、発泡体のひずみ特性が悪化する。
（整泡剤）
整泡剤は、発泡剤の泡化反応による発泡状態を安定させ、発泡を円滑に進めるために原料中に配合することが好ましい。係る整泡剤としては、例えばシリコーン系整泡剤、すなわちジメチルポリシロキサン系整泡剤、ポリエーテルジメチルシロキサン系整泡剤、フェニルメチルシロキサン系整泡剤等が用いられる。整泡剤の含有量は、ポリエーテルポリオール１００質量部当たり０．５〜５質量部であることが望ましい。整泡剤の含有量が０．５質量部より少ないときには整泡作用が十分に発現されず、良好な発泡体を得ることが難しくなり、５質量部より多いときには整泡作用が強く働き、セルの連通性が低下する傾向を示す。
（酸化防止剤）
次に、軟質ポリウレタン発泡体の原料には、酸化の進行を抑え、発泡体の黄変及びピンク変色並びに移染変色を抑制するために、酸化防止剤が配合される。そのような酸化防止剤としては、特に黄変と移染変色を抑制するヒンダードフェノール系酸化防止剤に加えて、特にピンク変色を抑制するラクトン系酸化防止剤が用いられる。それらの酸化防止剤にさらに黄変やピンク変色を抑制するホスファイト系酸化防止剤を用いることが好ましい。ヒンダードフェノール系酸化防止剤は、大気中や天然ガス、プロパンガス等の燃焼ガス中に含まれる窒素酸化物（ＮＯｘ）のガスによって発泡体をピンク変色させるものと考えられるため、ラクトン系酸化防止剤やホスファイト系酸化防止剤を併用することにより、そのピンク変色を抑制することができる。
【００２３】
ヒンダードフェノール系酸化防止剤としては、テトラキス〔メチレン３−（３,５−ジ−ｔ−ブチル−４−ヒドロキシフェニル）プロピオネート〕メタン、トリエチレングリコールビス〔３−（３−ｔ−ブチル−５−メチル−４−ヒドロキシフェニル）プロピオネート〕、イソオクチル−３−（３,５−ジ−ｔ−ブチル−４−ヒドロキシフェニル）プロピオネート等が用いられる。なお、ヒンダードフェノールは、立体障害の大きいフェノールを意味し、例えばオルト位に嵩高いｔ−ブチル基が結合したものである。
【００２４】
ラクトン系酸化防止剤としては、３−ヒドロキシ−５,７−ジ−ｔ−ブチル−２−オンとｏ−キシレンとの反応生成物、５,７−ジ−ｔ−ブチル−３−（３,４−ジメチルフェニル）−３Ｈ−ベンゾフラン−２−オン等が用いられる。ラクトンは、環状構造を有する有機化合物であり、環の一部にエステル結合を含むものである。
【００２５】
ホスファイト系酸化防止剤としては、トリス（２−エチルヘキシル）ホスファイト、トリス（ジプロピレングリコール）ホスファイト、トリフェニルホスファイト、トリステアリルホスファイト、ビス（トリデシル）ペンタエリスリトールジホスファイト等が用いられる。
【００２６】
ヒンダードフェノール系酸化防止剤の含有量は、ポリエーテルポリオール１００質量部当たり０．１〜０．４質量部であることが好ましい。ヒンダードフェノール系酸化防止剤の含有量が０．１質量部未満の場合、発泡体の黄変及び移染変色を十分に抑制することができなくなる。一方、０．４質量部を超える場合、過剰のヒンダードフェノール系酸化防止剤によって発泡体のピンク変色が大きくなる傾向を示して好ましくない。
【００２７】
ラクトン系酸化防止剤の含有量は、ポリエーテルポリオール１００質量部当たり１〜１０質量部である。ラクトン系酸化防止剤の含有量が１質量部より少ない場合には、発泡体におけるピンク変色の抑制が不足し、変色部と非変色部との色の相違が際立って認識され、製品として不適当なものになる。その一方、１０質量部より多い場合には、過剰のラクトン系酸化防止剤が原料の反応及び発泡を阻害し、安定した状態で所望とする発泡体を得ることができなくなる。
【００２８】
ホスファイト系酸化防止剤の含有量は、ポリエーテルポリオール１００質量部当たり１〜５質量部であることが好ましい。ホスファイト系酸化防止剤の含有量が１質量部より少ない場合には、発泡体における黄変又はピンク変色の抑制が足りず、変色部と非変色部との色の相違が認識され、製品として好ましくないものになる。その一方、５質量部より多い場合には、過剰のホスファイト系系酸化防止剤が原料の反応及び発泡を阻害する原因になり、安定した状態で所望の発泡体を得ることが難しくなる。
（その他の配合剤）
軟質ポリウレタン発泡体の原料にはその他必要に応じて、紫外線吸収剤、難燃剤、架橋剤、鎖延長剤、着色剤、充填剤、安定剤、可塑剤等が配合される。紫外線吸収剤は紫外線による発泡体の変色を抑制するもので、ベンゾフェノン系紫外線吸収剤、サリチル酸系紫外線吸収剤、ベンゾトリアゾール系紫外線吸収剤、フェノール系紫外線吸収剤等が常法に従って用いられる。難燃剤としては、トリス−ジクロロプロピルホスフェート、トリス−クロロエチルホスフェート、ジブロモネオペンチルアルコール、トリブロモネオペンチルアルコール等が挙げられる。架橋剤としては、エチレングリコール、プロピレングリコール、ブタンジオール、グリセリン、トリメチロールプロパン、ペンタエリスリトール、ソルビトール等の多価アルコール類、ヘキサメチレンジアミン、ヒドラジン、ジエチルトルエンジアミン、ジエチレントリアミン等のアミン類、モノエタノールアミン、ジエタノールアミン、トリエタノールアミン等のアミノアルコール類が挙げられる。鎖延長剤としては、ジエチルトルエンジアミン、ジメチルチオトルエンジアミン等の多価アミン等が挙げられる。
（軟質ポリウレタン発泡体の製造）
軟質ポリウレタン発泡体は、前記発泡体の原料を常法に従って反応及び発泡させることにより製造される。軟質ポリウレタン発泡体を製造する場合には、ポリエーテルポリオールとトルエンジイソシアネートとを直接反応させるワンショット法或はポリエーテルポリオールとトルエンジイソシアネートとを事前に反応させて末端にイソシアネート基を有するプレポリマーを得、それにポリエーテルポリオールを反応させるプレポリマー法のいずれも採用される。また、軟質ポリウレタン発泡体は、常温大気圧下に発泡、硬化させて得られるスラブ成形法及び成形型内に軟質ポリウレタン発泡体の原料（反応混合液）を注入、型締めして型内で発泡、硬化させて得られるモールド成形法のいずれの方法により製造されるものであってもよい。この場合、スラブ成形法の方が簡便で、連続生産を行うことができる点から好ましい。
【００２９】
軟質ポリウレタン発泡体を製造する際の反応は複雑であり、基本的には次のような反応が主体となっている。すなわち、ポリエーテルポリオールとトルエンジイソシアネートとのウレタン化反応、その反応生成物等とトルエンジイソシアネートとの架橋反応（硬化反応）、さらにトルエンジイソシアネートと発泡剤としての水との泡化反応等である。
（軟質ポリウレタン発泡体）
このようにして得られる軟質ポリウレタン発泡体は、後述する移染変色試験において移染変色がなく、燃焼ガス曝露試験において変色がなく、白色を示す。この燃焼ガス曝露試験において、ピンク変色の程度を示すａ＊は例えば−０．１〜−０．６２であり、黄色変色の程度を示すｂ＊は例えば０．０４〜４．１５である。また、軟質ポリウレタン発泡体は、ＪＩＳ  Ｋ  ７２２２：１９９９に規定された見掛け密度が例えば２０〜６０ｋｇ／ｍ３である。ここで、軟質ポリウレタン発泡体は、一般にセル（気泡）が連通構造を備え、柔軟性があり、かつ復元性を有するものをいう。従って、軟質ポリウレタン発泡体は、クッション性、衝撃吸収性、吸音性等の特性を発揮することができる。このような物性をもつポリウレタン発泡体は、肩パッド、ブラジャーパッド、ハンガーパッド等の衣料関連のパッド、紙おむつ、ナプキン等のサニタリー周辺材料、医療材料、雑貨素材等として用いられるが、特にベッド、ベッドカバー、枕、マットレス等の寝具、家具などのクッション材として好適に用いられる。
（作用）
さて、本実施形態の作用について説明すると、軟質ポリウレタン発泡体を得る場合には、ポリエーテルポリオール、トルエンジイソシアネート、発泡剤としての水、触媒、整泡剤、ヒンダードフェノール系酸化防止剤及びラクトン系酸化防止剤を含有する原料を反応及び発泡させて得られる。この場合、ラクトン系酸化防止剤の含有量はポリエーテルポリオール１００質量部当たり１〜１０質量部に設定される。
【００３０】
得られた発泡体は、その内部に含まれるラクトン系酸化防止剤が大気中又は天然ガス、プロパンガス等の燃焼ガス中に含まれる二酸化窒素（ＮＯ２）等の窒素酸化物（ＮＯｘ）と優先的に反応し、窒素酸化物により発泡体中で発色基団が生成されるのを抑えることができるものと考えられる。そのため、ヒンダードフェノール系酸化防止剤が窒素酸化物と反応してピンク色の着色物質を生成するのが抑えられ、発泡体が白色からピンク色へ変色することが抑制されるものと推測される。加えて、ヒンダードフェノール系酸化防止剤の酸化抑制作用により、発泡体の黄変が抑えられると共に、移染変色も抑えられる。このように、ラクトン系酸化防止剤の作用とヒンダードフェノール系酸化防止剤の作用とが協働して作用し、黄変とピンク変色の抑制、さらには移染変色の抑制が達成されるものと考えられる。
（実施形態における効果のまとめ）
・  本実施形態における軟質ポリウレタン発泡体は、酸化防止剤としてヒンダードフェノール系酸化防止剤に加えてラクトン系酸化防止剤がポリエーテルポリオール１００質量部当たり１〜１０質量部含まれた原料を反応及び発泡させてなるものである。このため、所定量のラクトン系酸化防止剤が窒素酸化物と先に反応し、ヒンダードフェノール系酸化防止剤に基づく発泡体のピンク変色が抑えられる。また、ヒンダードフェノール系酸化防止剤により発泡体の黄変が抑えられ、移染変色も抑えられる。従って、発泡体の黄変の抑制と移染変色の抑制に加えてピンク変色の抑制を図ることができる。
【００３１】
・  前記ヒンダードフェノール系酸化防止剤がポリエーテルポリオールに含有されていることにより、ポリエーテルポリオールの酸化を抑制することができ、その安定性を向上させることができる。
【００３２】
・  前記ヒンダードフェノール系酸化防止剤の含有量をポリエーテルポリオール１００質量部当たり０．１〜０．４質量部に設定することにより、ヒンダードフェノール系酸化防止剤に基づく効果を発泡体原料の反応に支障を来たすことなく、十分に発揮することができる。
【００３３】
・  前記ヒンダードフェノール系酸化防止剤はテトラキス〔メチレン３−（３,５−ジ−ｔ−ブチル−４−ヒドロキシフェニル）プロピオネート〕メタンであることにより、ヒンダードフェノール系酸化防止剤に基づく効果を向上させることができる。
【００３４】
・  前記酸化防止剤としてさらにホスファイト系酸化防止剤を含有することにより、発泡体のピンク変色又は黄変を低減させることができる。
【実施例】
【００３５】
以下に、実施例及び比較例を挙げて、前記実施形態をさらに具体的に説明するが、本発明はこれら実施例の範囲に限定されるものではない。
（実施例１〜１０及び比較例１〜３）
まず、各実施例及び比較例で用いた軟質ポリウレタン発泡体の原料を以下に示す。
【００３６】
ＧＰ−３０００（ＢＨＴ含有）：グリセリンにプロピレンオキシドを付加重合させたポリエーテルポリオール、分子量３０００、水酸基の官能基数が３、水酸基価５６．１（ｍｇＫＯＨ／ｇ）、三洋化成工業（株）製、サンニックスＧＰ３０００。このポリエーテルポリオールには、ＢＨＴがポリエーテルポリオール１００質量部当たり０．３質量部含まれている。
【００３７】
ＧＰ−３０００（Ｉ−１０１０含有）：ＧＰ−３０００は上記のポリエーテルポリオール。Ｉ−１０１０は、ヒンダードフェノール系酸化防止剤としてテトラキス〔メチレン３−（３,５−ジ−ｔ−ブチル−４−ヒドロキシフェニル）プロピオネート〕メタン、チバスペシャルティケミカルズ（株）製、イルガノック１０１０。このポリエーテルポリオールには、Ｉ−１０１０がポリエーテルポリオール１００質量部当たり０．３質量部含まれている。
【００３８】
アミン触媒：Ｎ,Ｎ−ジメチルアミノヘキサノール
金属触媒：スタナスオクトエート（オクチル酸スズ）
整泡剤：シリコーン整泡剤、ゴールドシュミット社製、ＢＦ２３７０
酸化防止剤１：ラクトン系化合物（３−ヒドロキシ−５,７−ジ−ｔ−ブチル−２−オンとＯ−キシレンとの反応生成物）を含有する酸化防止剤、チバスペシャルティケミカルズ（株）製、ＰＵＲ−６８。
【００３９】
酸化防止剤２：トリス（２−エチルヘキシル）ホスファイト
酸化防止剤３：トリス（ジプロピレングリコール）ホスファイト
ＴＤＩ（８０／２０）：トルエンジイソシアネート（２,４-トルエンジイソシアネート８０質量％と２,６-トルエンジイソシアネート２０質量％との混合物）
ＴＤＩ（６５／３５）：トルエンジイソシアネート（２,４-トルエンジイソシアネート６５質量％と２,６-トルエンジイソシアネート３５質量％との混合物）
そして、表１に示す配合割合で各例における軟質ポリウレタン発泡体の原料を調製した。ここで、比較例１では、ポリエーテルポリオールにＩ−１０１０を含まず、ＢＨＴを含有するものを使用した例を示した。比較例２では、酸化防止剤としてラクトン系酸化防止剤を配合しない例を示した。さらに、比較例３では、ラクトン系酸化防止剤の含有量が少ない例を示した。
【００４０】
これらの軟質ポリウレタン発泡体の原料を縦、横及び深さが各５００ｍｍの発泡容器内に注入し、常温、大気圧下で発泡させた後、加熱炉を通過させて硬化（架橋）させることにより軟質ポリウレタン発泡体（軟質スラブ発泡体）を得た。得られた軟質ポリウレタン発泡体について、見掛け密度、移染変色試験、燃焼ガス曝露試験を以下の測定方法に従って測定した。それらの結果を表１に示した。
【００４１】
見掛け密度（ｋｇ／ｍ３）：ＪＩＳ  Ｋ  ７２２２：１９９９に準拠して測定した。
移染変色試験：軟質ポリウレタン発泡体を試験管に巻き付け、ポリエステル布で密着させるようにして包み、これを５０℃の試験炉に２０日間放置後に取り出し、ポリエステル布の変色を観察した。移染が生じている場合には、ポリエステル布がレモンイエローに変色していることで、移染変色の有無を判断した。
【００４２】
燃焼ガス曝露試験：ブンゼンバーナーを用い、プロパンガスを小さな炎で燃焼させ、その炎の上方約３７ｃｍの位置に、軟質ポリウレタン発泡体の厚さ１０ｍｍのスライスシートをかざし、１０分間曝露させた。軟質ポリウレタン発泡体のピンク変色の程度は、色彩色差計（スガ試験機（株）製、ＳＭカラーコンピューターＳＭ−Ｔ）によりａ＊及びｂ＊を測定し、ａ＊の値で評価した。すなわち、ａ＊の値が大きい場合、ピンク変色が大きいことを示す。また、ｂ＊の値で黄変を評価した。すなわち、ｂ＊の値が大きい場合、黄変が大きいことを示す。
【００４３】
【表１】
2008208264.tif 000002
表１に示した結果より、実施例１〜５においては、酸化防止剤としてヒンダードフェノール系酸化防止剤に加えてラクトン系酸化防止剤を用いたことから、得られた軟質ポリウレタン発泡体は黄変及びピンク変色がなく、さらに移染変色も見られなかった。実施例６〜８では、酸化防止剤としてヒンダードフェノール系酸化防止剤、ラクトン系酸化防止剤に加えて、さらにホスファイト系酸化防止剤を用いたことから、ヒンダードフェノール系酸化防止剤及びラクトン系酸化防止剤を用いた実施例１〜５に比べて黄変をより抑えることができる傾向が見られた。実施例９及び１０では、トルエンジイソシアネートとして、２,４-トルエンジイソシアネートと２,６-トルエンジイソシアネートの混合割合が実施例１〜５とは異なるものを使用したが、実施例１〜５と同様に軟質ポリウレタン発泡体は黄変及びピンク変色がなく、さらに移染変色も見られなかった。
【００４４】
一方、比較例１ではヒンダードフェノール系酸化防止剤を含まず、ＢＨＴを含有するものを使用したことから、黄変及び移染変色が見られた。比較例２においては、酸化防止剤としてラクトン系酸化防止剤を配合しなかったため、ピンク変色を抑制することができなかった。また、比較例３ではラクトン系酸化防止剤の含有量が過少であったため、ピンク変色を目的レベルまで抑えることができなかった。
【００４５】
なお、前記実施形態を次のように変更して実施することも可能である。
・  酸化防止剤として、アミン系酸化防止剤（一次酸化防止剤）、硫黄系酸化防止剤（二次酸化防止剤）等を併用することもできる。
【００４６】
・  発泡体の原料として、ポリエーテルポリオールを複数種類使用することも可能である。
・  発泡体の原料には、光安定剤、耐ＮＯｘ化剤、老化防止剤などを配合することができる。
【００４７】
さらに、前記実施形態より把握できる技術的思想について以下に記載する。
・  前記ラクトン系酸化防止剤は、３−ヒドロキシ−５,７−ジ−ｔ−ブチル−２−オンとｏ−キシレンとの反応生成物であることを特徴とする請求項１から請求項５のいずれか一項に記載の軟質ポリウレタン発泡体。この場合、請求項１から請求項５のいずれかに係る発明の効果に加え、発泡体のピンク変色を効果的に抑制することができる。
【００４８】
・  前記ホスファイト系酸化防止剤は、３つの水素原子が同一の置換基で置換されたリン酸化合物であることを特徴とする請求項５に記載の軟質ポリウレタン発泡体。この場合、請求項５に係る発明の効果に加え、酸化防止機能を有効に発揮させることができる。
【００４９】
・  ポリエーテルポリオール、トルエンジイソシアネート、発泡剤、触媒及びヒンダードフェノール系酸化防止剤を含有する原料を反応及び発泡させる軟質ポリウレタン発泡体の製造方法であって、前記原料にはヒンダードフェノール系酸化防止剤をポリエーテルポリオール１００質量部当たり０．１〜０．４質量部と、酸化防止剤としてさらにラクトン系酸化防止剤をポリエーテルポリオール１００質量部当たり１〜１０質量部含有することを特徴とする軟質ポリウレタン発泡体の製造方法。この製造方法によれば、黄変の抑制と移染変色の抑制に加えてピンク変色の抑制を図ることができる軟質ポリウレタン発泡体を容易に製造することができる。